МАГНИЕВО-ГАДОЛИНИЕВЫЕ СПЛАВЫ

1. Магниевый сплав, состоящий из
от 2,0 до 5,0 ат.% суммы гадолиния и, по меньшей мере, одного элемента, выбранного из группы, состоящей из растворимых тяжелых лантанидов и иттрия, где соотношение суммарного количества тяжелых лантанидов и иттрия и количества гадолиния составляет от 1,25:1 до 1,75:1,
все другие лантаниды в суммарном количестве менее 0,2 ат.%, и
остальное магний с каким-либо другим элементом, присутствующим в количестве не более 0,2 ат.%.
2. Сплав по п.1, в котором суммарное количество гадолиния, по меньшей мере, одного растворимого тяжелого лантанида и иттрия составляет от 2,3 до 4,6 ат.%.
3. Сплав по п.1 или 2, в котором указанное соотношение составляет приблизительно 1,5:1.
4. Сплав по п.1 или 2, в котором, по меньшей мере, один растворимый тяжелый лантанид присутствует в количестве, по меньшей мере, 0,1 ат.%.
5. Сплав по п.4, в котором, по меньшей мере, одним растворимым тяжелым лантанидом является эрбий.
6. Сплав по п.1 или 2, в котором все другие лантаниды присутствуют в суммарном количестве менее 0,1 ат.%.
7. Сплав по п.1 или 2, в котором любой другой элемент присутствует в количестве менее 0,1 ат.%.
8. Сплав по п.7, в котором любой другой элемент присутствует только в качестве случайной примеси.
9. Сплав по п.1 или 2, дополнительно содержащий цинк в количестве от 0,06 до 0,6 ат.%.
10. Сплав по п.9, в котором цинк присутствует в количестве от 0,07 до менее 0,5 ат.%.
11. Сплав по п.1 или 2, дополнительно содержащий элемент, измельчающий зерна, в количестве до предела его растворимости в сплаве.
12. Сплав по п.11, в котором элементом, измельчающим зерна, является цирконий в количестве от 0,03 до 0,3 ат.%.
13. Сплав по п.12, в котором цирконий присутствует в количестве от 0,06 до 0,1 ат.%.
14. Сплав по п.12 или 13, дополнительно содержащий цинк, где количество цинка таково, что весовое соотношение цинка и циркония меньше 2:1.
15.Сплав по п.14, в котором соотношение цинк/цирконий меньше 0,75:1.
16. Сплав по п.1 или 2, характеризующийся скоростью коррозии меньше 50 милов/год в стандартном тесте с солевым туманом.
17.Магниевый сплав, состоящий из 5,5-6,5 вес.% Y, 6,5-7,5 вес.% Gd и 0,2-0,4 вес.% Zr остальное магний и случайные примеси.
18.Сплав по п.17, содержащий от 0,3 до 0,35 вес.% Zr.
19. Сплав по п.1 или 17, полученный в форме экструдата, листа, плиты, кованого изделия или механической детали.